Composant optique de sécurité (100 A , 100 B ) pour la sécurisation d’un objet, par exemple un document de valeur, par exemple un document d’identité ou un billet de banque, configuré pour une authentification en transmission, à l’œil nu, le composant comprenant : - une première couche (113) en matériau diélectrique, transparente dans le visible; - au moins une première structure diffractive (S) gravée dans ladite première couche ; - une couche métallique (114) recouvrant au moins partiellement ladite première structure diffractive, et présentant une bande spectrale de réflexion dans le visible ; et dans lequel : - ladite première structure diffractive comprend, dans une première région, au moins un premier motif (M 1 ) formant une première ondulation périodique à une dimension, symétrique, comprenant un premier pas (d 1 ) compris entre environ 400 nm et environ 900 nm, et une première profondeur (h 1 ), ladite première ondulation étant configurée pour former un réseau diffractif produisant, après dépôt de la couche métallique, un effet diffractif en réflexion à l’ordre 1 et à l’ordre -1 dans une plage de longueur d’ondes comprise entre 400 nm et 700 nm ; - pour chaque période dudit premier motif, définie entre deux extrema de la première ondulation, l’épaisseur de la couche métallique, définie selon une direction perpendiculaire au plan du composant, est variable entre une valeur minimale (e min ) strictement inférieure à 10 nm et une valeur maximale (e max ) comprise entre environ 10 nm et environ 100 nm, et le métal est réparti de façon non symétrique, de telle sorte à produire un effet coloré visible en transmission. Composant optique de sécurité selon la revendication 1, dans lequel ledit premier pas (d 1 ) est compris entre environ 500 nm et environ 700 nm. Composant optique de sécurité selon l’une quelconque des revendications précédentes, dans lequel ladite première structure diffractive comprend, dans une deuxième région, au moins un deuxième motif (M 2 ) formant une deuxième ondulation périodique à une dimension, symétrique, comprenant une direction de variation du profil parallèle à la direction de variation du profil de la première ondulation, comprenant une profondeur identique à celle de la première ondulation et comprenant un pas différent de celui de la première ondulation, le premier motif et le deuxième motif présentant des contours reconnaissables lors d’une observation à l’œil nu, en transmission. Composant optique de sécurité selon l’une quelconque des revendications précédentes, dans lequel ladite première structure diffractive comprend, dans une deuxième région, au moins un deuxième motif (M 2 ) formant une deuxième ondulation périodique à une dimension, symétrique, comprenant une direction de variation du profil parallèle à la direction de variation du profil de la première ondulation, comprenant un pas identique à celui de la première ondulation, et comprenant une deuxième profondeur strictement inférieure à la première profondeur de la première ondulation, le premier motif et le deuxième motif présentant des contours reconnaissables lors d’une observation à l’œil nu, en transmission. Composant optique de sécurité selon l’une quelconque des revendications précédentes, dans lequel ladite couche métallique résulte d’une évaporation métallique de ladite première structure avec un angle d’évaporation non nul, par exemple un angle d’évaporation compris entre environ 25° et environ 70°. Composant optique de sécurité selon l’une quelconque des revendications précédentes, dans lequel ladite première structure diffractive comprend en outre un motif microscopique comprenant un ensemble de facettes de dimensions microscopiques, de pentes variables, le premier motif modulant le motif microscopique. Composant optique de sécurité selon l’une quelconque des revendications précédentes, comprenant en outre au moins une deuxième structure gravée dans ladite première couche, ladite deuxième structure étant choisie par exemple parmi : une structure diffusante, une structure holographique, une structure diffractante de type Alphagram®. Objet sécurisé, par exemple document de valeur sécurisé, comprenant un substrat et un composant optique de sécurité selon l’une quelconque des revendications précédentes, déposé sur ledit substrat. Procédé de fabrication d’un composant optique de sécurité pour la sécurisation d’un objet, par exemple un document de valeur, par exemple un document d’identité ou un billet de banque, configuré pour une authentification en transmission, à l’œil nu, le procédé comprenant : - le dépôt sur un film support d’une première couche en matériau diélectrique (113), transparente dans le visible; - la formation sur ladite première couche d’au moins une première structure diffractive (S), - le dépôt d’une couche métallique (114) recouvrant au moins partiellement ladite première structure diffractive, et présentant une bande spectrale de réflexion dans le visible , dans lequel: - ladite première structure diffractive comprend, dans une première région, au moins un premier motif (M 1 ) formant une première ondulation périodique à une dimension, symétrique, comprenant un premier pas (d 1 ) compris entre environ 400 nm et environ 900 nm, et une première profondeur (h 1 ), ladite première ondulation étant configurée pour former un réseau diffractif produisant, après dépôt de la couche métallique, un effet diffractif en réflexion à l’ordre 1 et à l’ordre -1 dans une plage de longueur d’ondes comprise entre 400 nm et 700 nm ; - pour chaque période dudit premier motif, définie entre deux extrema de la première ondulation, l’épaisseur de la couche métallique, définie selon une direction perpendiculaire au plan du composant, est variable entre une valeur minimale (e min ) strictement inférieure à 10 nm et une valeur maximale (e max ) comprise entre environ 10 nm et environ 100 nm, et le métal est réparti de façon non symétrique, de telle sorte à produire un effet coloré visible en transmission. Procédé de fabrication d’un composant optique de sécurité selon la revendication 9, dans lequel ladite couche métallique résulte d’une évaporation métallique de ladite première structure avec un angle d’évaporation non nul, par exemple un angle d’évaporation compris entre environ 25° et environ 70°.